(57)【要約】【課題】ナノメートルオーダーレベルの無機微粒子の分散性に優れ、十分な重合度を有し、透明性に優れたポリカーボネート組成物に最適な、無機充填材用分散剤を提供する。【解決手段】ポリカルボン酸とポリカーボネートとを含み、前記ポリカルボン酸のＣＯＯＨ基の少なくとも一部を前記ポリカーボネートとエステル結合してグラフト化させ、ポリカーボネート組成物の無機充填材用分散剤を作製する。【選択図】なし【特許請求の範囲】
【請求項１】
ポリカルボン酸とポリカーボネートとを含み、前記ポリカルボン酸のＣＯＯＨ基の少なくとも一部が前記ポリカーボネートとエステル結合してグラフト化していることを特徴とする、ポリカーボネート組成物用の無機充填材用分散剤。
【請求項２】
前記ポリカルボン酸に含まれる全ＣＯＯＨ基の５−９５％が前記ポリカーボネートと前記エステル結合を介して前記グラフト化していることを特徴とする、請求項1に記載のポリカーボネート組成物の無機充填材用分散剤。
【請求項３】
前記ポリカルボン酸がビニル系ポリカルボン酸であることを特徴とする、請求項１又は２に記載のポリカーボネート組成物の無機充填材用分散剤。
【請求項４】
前記ポリカルボン酸と前記ポリカーボネートとの間に形成されるグラフト鎖が、少なくとも１以上のカーボネート結合を有することを特徴とする、請求項１〜３のいずれか一に記載のポリカーボネート組成物の無機充填材用分散剤。
【請求項５】
前記ポリカーボネートの数平均分子量が２０，０００以下であることを特徴とする、請求項１〜４のいずれか一に記載のポリカーボネート組成物の無機充填材用分散剤。
【請求項６】
前記ポリカーボネートは、所定の高分子量ポリカーボネートとフェノール類を混合して加熱して得ることを特徴とする、請求項５に記載のポリカーボネート組成物の無機充填材用分散剤。
【請求項７】
前記ポリカーボネートは、溶融重合法による重合の際に、ジアリールカーボネート系モノマーに対するビスフェノール系モノマーの仕込み率を１以上とすることによって得ることを特徴とする、請求項５に記載のポリカーボネート組成物の無機充填材用分散剤。
【請求項８】
数平均分子量２，０００−１００，０００の芳香族ポリカーボネートと、
無機充填材と、
請求項１〜７のいずれか一に記載のポリカーボネート組成物の無機充填材用分散剤と、
を含むことを特徴とする、ポリカーボネート組成物。
【請求項９】
前記無機充填材は、シリカ、アルミナ、炭酸カルシウム、チタニア、酸化鉄、酸化セリウム、酸化亜鉛、カーボン、金、銀からなる群より選ばれる材料から構成される少なくとも一種の無機充填材であることを特徴とする、請求項８に記載のポリカーボネート組成物。
【請求項１０】
前記無機充填材の長径が５−２００ｎｍであることを特徴とする、請求項９に記載のポリカーボネート組成物。
【請求項１１】
前記無機充填材の含有量が、固形分として０．２−６０重量％であることを特徴とする、請求項８〜１０のいずれか一に記載のポリカーボネート組成物。
【請求項１２】
前記無機充填材の表面が疎水化処理されていることを特徴とする、請求項８〜１１のいずれか一に記載のポリカーボネート組成物。
【請求項１３】
前記芳香族ポリカーボネートの末端基が、p-t-ブチルフェノール、イソノニルフェノール、イソオクチルフェノール、m-又はｐ-クミルフェノール、及びクロマニル化合物から選ばれる少なくとも一種に由来する基であることを特徴とする、請求項８〜１２のいずれか一に記載のポリカーボネート組成物。
【請求項１４】
請求項８〜１３のいずれか一に記載のポリカーボネート組成物の製造方法であって、
前記芳香族ポリカーボネート、前記無機充填材及び前記無機充填材用分散剤を所定の有機溶媒に溶解して混合溶液を作製する工程と、
前記混合溶液を室温で攪拌混合した後、溶媒を除去し、前記ポリカーボネート組成物を得る工程と、
を具えることを特徴とする、ポリカーボネート組成物の製造方法。
【請求項１５】
請求項８〜１３のいずれか一に記載のポリカーボネート組成物の製造方法であって、
ビスフェール系芳香族ジオール、ジアリールカーボネート、前記無機充填材及び前記無機充填材用分散剤を混合して反応溶液を作製する工程と、
前記反応溶液を減圧下攪拌するとともに所定温度にまで加熱して溶融重合を行い、前記ポリカーボネート組成物を得る工程と、
を具えることを特徴とする、ポリカーボネート組成物の製造方法。
【発明の詳細な説明】
【技術分野】
【０００１】
本発明は、透明性、力学特性に優れかつ工業的に有利なポリカーボネート樹脂組成物を製造する為に極めて有用な添加剤、並びに前記添加剤を配合することによって得られたポリカーボネート樹脂組成物に関するものである。
【背景技術】
【０００２】
ポリカーボネート樹脂は、透明性、力学特性、耐熱性、成形性などに優れたエンジニアリングプラスチックとして知られており、自動車、機械、電気、電子、光記録媒体、建材、雑貨など多くの分野において幅広く用いられている。
【０００３】
このポリカーボネート樹脂の製造方法としては、ビスフェノール化合物、例えば２，２−ビス（４−ヒドロキシフェニル）プロパン（以下、「ビスフェノールＡ」という）とホスゲンとを反応させる界面重合法（ホスゲン法）、およびビスフェノールＡとジフェニルカーボネートとを反応させる溶融重合法（エステル交換法）が代表的な製法として知られている。
【０００４】
一方、有機高分子の諸物性を向上させる手法として、有機高分子の特徴である柔軟性、低密度や成形性などを保持しつつ、無機化合物の特徴である高強度、高弾性率、耐熱性、電気特性などを併せ持つ材料の開発が盛んに行われており、このような物性改良手法として、従来のガラス繊維やタルクなどによる強化樹脂に代わり、ナノメートルオーダーレベルの無機微粒子を用いた複合材料、いわゆるポリマーナノコンボジットが注目されてきている。このような複合材料の例としては、「複合材料及びその製造方法（特許第２５１９０４５号／豊田中研）」や「ポリアミド複合材料及びその製造方法（特公平７−４７６４４／宇部興産他）」、「ポリオレフィン系複合材料およびその製造方法（特開平１０−３００３９／昭和電工）」などが挙げられる。
【０００５】
上記のようなナノメートルオーダーレベルの無機微粒子を用いたポリマーナノコンポジットでは、いずれの場合も、微細な無機微粒子の分散性向上が物性向上の大きなポイントのひとつであり、無機微粒子の分散性を高効率、低コストで向上させるため、様々な分散方法が検討、提案されている。
【０００６】
このような分散方法の例のひとつとして混練法が挙げられる。前述の特公平７−４７６４４や特開平１０−３００３９がこれにあたり、溶融状態のポリマーとナノメートルオーダーレベルの無機微粒子を混練機などを用いて溶融混練するものである。また混練法において分散性を更に向上させる方法として、層状クレーを極性溶媒に分散しておきこれをポリマーの溶融状態で接触させる「樹脂複合材料の製造方法（特開平１１−３１０６４３／豊田中研）」や、混練する際に無機微粒子とポリマーに超臨界流体を接触させる「樹脂組成物およびその製造方法（持開２０００−５３８７１／東レ）」が提案されている。
【０００７】
これらの方法では、無機徹粒子やポリマーの改質、混練時の溶媒や超臨界流体の添加などの工夫により、比較的低コストでありながら分散性はある程度向上するものの、未だ十分な分散性が得られているとは言い難く、物性の改良代も十分とは言い難い。また、ポリカーボネート樹脂に本方法を適用する場合、例えば極性溶媒の添加は加水分解による分子量低下（耐衝撃性などの低下）が懸念され加えて不十分な分散性は透明性の低下につながる。実際、ポリカーボネート・フルオロマイカ系ナノコンボジットの検討「Ｉｎｔｅｒｃａｌａｔｅｄ  Ｐｏｌｙｃａｒｂｏｎａｔｅ／Ｃｌａｙ  Ｎａｎｏｃｏｍｐｏｓｉｔｅｓ：Ｎａｎｏｓｔｒｕｃｔｕｒｅ  Ｃｏｎｔｒｏｌ  ａｎｄ  Ｆｏａｍ  Ｐｒｏｃｅｓｓｉｎｇ」（Ｍａｃｒｏｍｏｌ．Ｍａｔｅｒ．Ｅｎｇ．２００３，２８８，Ｎｏ．７，ｐ．５４３−５４８／帝人化成）では、分子量低下防止成分が必須であり、透明性も十分なレベルに至っていない。
【０００８】
他の分散方法の例として溶剤分散法が挙げられる。「樹脂ウィンドウおよびその製法（特開平１１−３４３３４９）」がこれにあたり、ポリマーを溶剤に溶解し、このポリマー溶液と溶剤に分散した無機微粒子を十分混合した後、コンボジットを析出させる手法が述べられている。しかしながら本方法では無機微粒子の一部が凝集することを避けられず、高い透明性を得るには至っていない。
【０００９】
他にも、有機−無機ハイブリッド高分子材料の調製方法として、有機重合体に側鎖としてアルコキシシランのような無機官能基を結合させ、その後、これを架橋させる方法などが知られている。しかし、ポリカーボネートに代表される疎水性有機重合体は一般にゾルーゲル反応に溶剤として用いられるアルコール系溶剤に不溶あるいは難溶であることや反応可能な末端官能基が少ないこと等の理由によりハイブリッド化が難しい。
【００１０】
特にポリカーボネートの組成物に注目した場合、分散性に優れたポリカーボネートシリカ系の組成物を合成する方法として、ポリマー末端へのアルコキシシリル基の導入技術「有機無機ハイブリッド高分子材料及びその製造方法（持開平１１−２０９５９６，特開平１１−２５５８８３／オリエント化学工業）」がある。この技術はテトラアルコキシシランの導入量を調節することでシリカをポリカーボネート中にナノメートルオーダーで分散できる点で画期的であるが、原料の合成が高コストである上、出来上がった材料は熱硬化性組成物であり、自由な成形が行えないという点で用途が著しく限定される。
【００１１】
更にポリカーボネート組成物に関する他の分散方法の例として、米国Ａｋｒｏｎ大学のＨｕａｎｇらによる研究がある（“Ｓｙｎｔｈｅｓｉｓ  ｏｆ  Ｐｏｌｙｃａｒｂｏｎａｔｅ−Ｌａｙｅｒｅｄ  Ｓｉｌｉｃａｔｅ  Ｎａｎｏｃｏｎｐｏｓｉｔｅｓ  ｖｉａ  Ｃｙｃｌｉｃ  Ｏｌｉｇｏｍｅｒｓ，”Ｈｕａｎｇ，Ｘ．；Ｌｅｗｉｓ，Ｓ．；Ｂｒｉｔｔａｉｎ，Ｗ．Ｊ．；Ｖａｉａ，Ｒ．Ａ．Ｍａｃｒｏｍｏｌｅｃｕｌｅｓ２０００，３３，ｐ．２０００−２００４）。この技術はポリカーボネートと層状化合物のコンポジットを得る際の分散性の不足を、ポリカーボネートの環状オリゴマーを用いることによって克服したもので、ポリカーボネート環状オリゴマーを層状酸化物と混練後にオリゴマーを開環重合させて高い分散性と物性を実現可能とした。しかしながら、主要原料となるポリカーボネートの環状オリゴマーを安価に製造できないことから、工業的には著しく不利である。
【００１２】
ポリカーボネート・ナノコンボジットの最近の技術としては、界面活性剤存在下でゾルゲル法を行うことにより得た微小シリカを表面処理してポリカーボネート中に配合した「ポリカーボネート樹脂組成物、それからなる成形体およびその製造方法（特開２００４−１０７４７０／帝人）」があるが、１０ミクロン程度の薄膜でのみ透明性を維持しており、１ｍｍ以上の厚みにおいては透明性が満足なレベルに達していない。
【００１３】
以上のように、ポリカーボネート系ナノコンボジットの製造方法については多くの検討が成されているが、未だ決定的な方法は確立されておらず、特にポリカーボネート樹脂における透明性、耐熱性、力学特性などの本来的な優れた特徴やコストを考慮しての更なる検討が必要であった。
【００１４】
【特許文献１】特許第２５１９０４５号
【特許文献２】特公平７−４７６４４号
【特許文献３】特開平１０−３００３９号
【特許文献４】特開平１１−３１０６４３号
【特許文献５】特開２０００−５３８７１号
【特許文献６】特開平１１−２０９５９６号
【特許文献７】特開平１１−２５５８８３号
【特許文献８】特開２００４−１０７４７０
【非特許文献１】Ｍａｃｒｏｍｏｌ．Ｍａｔｅｒ．Ｅｎｇ．２００３，２８８，Ｎｏ．７，ｐ．５４３−５４８
【非特許文献２】Ｍａｃｒｏｍｏｌｅｃｕｌｅｓ２０００，３３，ｐ．２０００−２００４
【発明の開示】
【発明が解決しようとする課題】
【００１５】
本発明は、このような従来の問題に鑑みてなされたものであり、ナノメートルオーダーレベルの無機微粒子の分散性に優れ、十分な重合度を有し、工業的に有利な、透明性、力学特性、耐熱性、成形性に優れたポリカーボネート組成物に最適な、無機充填材用分散剤、および前記無機充填材用分散剤を含むポリカーボネート組成物を提供することを目的としている。
【課題を解決するための手段】
【００１６】
上記目的を達成すべく鋭意検討を重ねた結果、本発明者らは、ポリカーボネート中での各種無機充填材の分散性を著しく向上させる化合物の発見に至った。本発明は、無機充填材微粒子の表面に配位・キャッピングさせる基としてＣＯＯＨ基を有し、かつマトリクスとしてのポリカーボネート中に安定に分散、相溶するために、同一分子中にポリカーボネート鎖を有する化合物を、新規な分散剤として用いるものである。好ましい典型的な分子構造を端的に表現すると、「ポリアクリル酸−グラフトーポリカーボネート」に相当するグラフトコポリマーである。
【００１７】
したがって、母材となるポリカーボネート、無機充填材及び前記無機充填材用分散剤から目的とするポリカーボネート組成物を製造するに際し、前記組成物が前記無機充填材用分散材を含むことによって、前記組成物中の前記無機充填材の凝集を防ぐことができるようになる。また、前記無機充填材は母材であるポリカーボネート中に安定に相溶する。したがって、前記無機充填材用分散材は、母材であるポリカーボネート、さらには目的とする組成物に対して何ら悪影響を与えることなく、前記無機充填材を前記ポリカーボネート中に均一分散できるようになる。この結果、構成要素である芳香族ポリカーボネートの高い数平均分子量と相伴って、目的とするポリカーボネート組成物の透明性、力学特性、耐熱性、成形性を向上できるようになる。
【発明の効果】
【００１８】
以上説明したように、本発明によれば、ナノメートルオーダーレベルの無機微粒子の分散性に優れ、十分な重合度を有し、工業的に有利な、透明性、力学特性に優れたポリカーボネート組成物に最適な、無機充填材用分散剤、および前記無機充填材用分散剤を含むポリカーボネート組成物を提供することができる。
【００１９】
なお、母材としてのポリカーボネートと無機充填材とは市販のものから任意に選択可能であり、本発明のポリカーボネート組成物用分散剤のみを特別に加えるだけで、煩雑なステップを必要とせず簡便にナノコンボジットが合成できるため、目的とする本発明のポリカーボネート組成物を極めて簡易に得ることができる。
【発明を実施するための最良の形態】
【００２０】
以下、本発明の詳細、並びにその他の特徴及び利点について、発明を実施するための最良の形態に基づいて説明する。
【００２１】
（無機充填材用分散剤）
本発明の無機充填材用分散剤は、ポリカルボン酸とポリカーボネートとを含む。そして、前記ポリカルボン酸のＣＯＯＨ基の少なくとも一部が前記ポリカーボネートとエステル結合してグラフト化していることが必要である。この際、前記ポリカルボン酸に含まれる全ＣＯＯＨ基のうち、５％以上９５％以下の比率でグラフト化されていることが好ましく、１５％以上８５％以下の比率でグラフト化されていることがより好ましい。グラフト率が５％よりも少ないとポリカーボネート・マトリクス中での分散性が悪く、９５％よりも多いと無機充填材の被覆が困難となる場合がある。
【００２２】
また、前記無機充填材用分散剤は、上記エステル結合に寄与しないＣＯＯＨ基を含むことが好ましい。具体的には、前記分散剤、すなわち前記ポリカルボン酸及び前記ポリカーボネートで構成される分子構造体ユニットが３以上のＣＯＯＨ基を有していることが好ましい。この場合、前記ＣＯＯＨ基が前記無機充填材の表面との間に水素結合を主とする結合力を生じ、前記無機充填材の表面を安定に被覆する原動力となる。ＣＯＯＨ基が１分子中に１個、あるいは２個しか存在しないと、熱運動や混合時のせん断力によって、前記分散剤が前記無機充填材の表面から解離してしまいやすくなるため、分散剤としての機能が発現されにくく、望ましくない。
【００２３】
前記無機充填材用分散剤に用いるポリカルボン酸は、任意の構造のポリカルボン酸が利用可能であり、ラジカル重合したポリマーでも良いし、３価以上のカルボン酸のＣＯＯＨ基のうちの一部をエステル結合で高分子化したポリエステルでも良いし、あるいは高分子多糖類を酸化するなどして得ても良い。コスト面を考慮すると、ビニル系ポリカルボン酸が望ましい。このようなビニル系ポリカルボン酸を与えるモノマーとしては、アクリル酸、メタクリル酸などが挙げられる。これらモノマーは、単独で用いても良いし、他のビニル系モノマーであるアクリル酸メチル、メタクリル酸メチル、アクリル酸ブチル、スチレン、酢酸ビニルなどと同時に重合してコポリマーとしても良い。
【００２４】
前記無機充填材用分散剤において、ポリカルボン酸のＣＯＯＨ基の一部にエステル結合してグラフト化されているグラフト鎖は比較的短いものでも構わないが、そのグラフト鎖の中に１つ以上のカーボネート結合を有することが望ましい。すなわち、少なくともポリカルボン酸と結合したビスフェノール系化合物の、エステル化していないもう一方のＯＨ基が、カーボネート結合、すなわちＯ−Ｃ（＝Ｏ）−Ｏ結合を介して別のもう１分子のビスフェノール系化合物に結合している構造を有していることが望ましい。一例として、ビスフェノールＡ型のグラフト鎖の場合、前記条件から規定される分子量は４８１以上となる。
【００２５】
また、前記無機充填材用分散剤を構成するポリカーボネートの数平均分子量は２０，０００以下であることが好ましく、さらには１０，０００以下であることが好ましく、特には６，０００以下であることが好ましい。前記ポリカーボネートの数平均分子量が２０，０００よりも長い場合には、無機充填材に対する分散剤の効果を十分発揮させるために添加すべき前記分散剤の添加量が著しく大きくなってしまい、コスト的に好ましくない。
【００２６】
上述のような数平均分子量のポリカーボネートは、例えば界面重合で得られた高分子量のポリカーボネートを必要に応じてアルカリ触媒などを用いる加水分解反応、或いはフェノール類と混合して加熱、反応させることで目的の分子量まで短く切断することで得られる。この場合、Ｍ．Ｒ．Ｃｏｒｎ，Ｍ．Ｒ．ＧａｇｎｅによるＭａｃｒｏｍｏｌｅｃｕｌｅｓ  １９９８（３１）４０２３−４０２６記載の方法に準じ、末端源としてジフェニルカーボネートの代わりにビスフェノールＡに代表されるフェノール類を用いることで調製できる。こうした切断反応は、理論的には切断する分子が水やビスフェノール類の場合は生じる２つの末端基は最終的に共にフェノール性ＯＨ基となり、切断する分子が１価フェノール類の場合は生じる２つの末端基のうち１つはフェノール性ＯＨ基、もう１つは前記フェノールがカーボネート結合した末端になる。また、溶融重合法においてジアリールカーボネート系モノマーに対するビスフェノール系モノマーの仕込み比率を１以上とすることによってＯＨ末端を多めに導入して得ても良い。
【００２７】
前記無機充填材において、前記ポリカルボン酸と前記ポリカーボネートとをグラフト化されるに際しては、例えば、前記ポリカルボン酸及び前記ポリカーボネートを、例えば窒素雰囲気下に配置して１５０℃前後に加熱し、前記ポリカーボネートの末端におけるＯＨ基と前記ポリカルボン酸のＣＯＯＨ基とを反応させ、エステル結合を生ぜしめることによって行う。なお、このようなグラフト化に際して、前記ポリカーボネートの末端のＯＨ基を予めアセチル化して活性を上げておくこともできるが、コスト的にやや不利となる。また前記ＣＯＯＨ基をメチルエステル基（−ＣＯＯＣＨ３）やエチルエステル基（−ＣＯＯＣ２Ｈ５）として活性化しておき、フェノール性ＯＨ基と反応させると好ましい場合がある。
【００２８】
（ポリカーボネート組成物）
本発明のポリカーボネート組成物は、少なくとも、母材としての数平均分子量２,０００−１００,０００の芳香族ポリカーボネートと、所定の無機充填材と、上述した無機充填材用分散剤とを含む。
【００２９】
＜芳香族ポリカーボネート＞
上述したように、本発明のポリカーボネート組成物は、上述したように数平均分子量が２，０００−１００，０００の芳香族ポリカーボネートを含むことが必要である。数平均分子量が２，０００より小さいと前記ポリカーボネート組成物の成形物は極めて脆くなり好ましくない。また、数平均分子量が１００，０００を超えると溶融流動性が悪くなりがちで、良好な成形物が得にくくなりがちとなる。より好ましくは、数平均分子量が８，０００〜３０，０００の範囲である。かかる数平均分子量は４０℃のクロロホルムを溶媒とするＧＰＣでポリスチレン換算の値として測定されるものである。
【００３０】
前記芳香族ポリカーボネートは、ビスフェノール系化合物とホスゲンとから界面重合法で得ても良く、ビスフェノール系化合物とジカーボネート化合物とを微量のアルカリ金属等の触媒の存在下に縮重合させて溶融重合により得ても良い。
【００３１】
前記ビスフェノール系化合物は、各種ビスフェノール類、例えば２，２−ビス（４−ヒドロキシフェニル）プロパン、１，１−ビス（４−ヒドロキシフェニル）シクロへキサン、１，１−ビス（４−ヒドロキシフェニル）−３，３，５−トリメチルシクロヘキサン、ビス（４−ヒドロキシフェニル）メタン、１，１−ビス（４−ヒドロキシフェニル）エタン、２，２−ビス（４−ヒドロキシフェニル）ブタン、１，１−ビス（４−ヒドロキシフェニル）−１−フェニルエタン、ビス（４−ヒドロキシフェニル）ジフェニルメタン、２，２−ビス（４−ヒドロキシ−３−メチルフェニル）プロパン、２，２−ビス（３−フェニル−４−ヒドロキシフェニル）プロパン、２，２−ビス（４−ヒドロキシ−３−ｔ−ブチルフェニル）プロパンなどから任意に選ばれるが、組成物の物性、入手の容易さから、特にビスフェノールＡと呼ばれる２，２−ビス（４−ヒドロキシフェニル）プロパンであることが望ましい。
【００３２】
前記ジカーボネート化合物は、ジアルキルカーボネート、ジシクロアルキルカーボネート、ジアリールカーボネートから選ばれ、中でもジアリールカーボネートが好ましい。特に好ましくはジフェニルカーボネートである。
【００３３】
また、前記芳香族ポリカーボネートは、その末端がフェノールであっても組成物の母材として適用した場合に十分な耐衝撃強度を有するが、ｐ−ｔ−ブチルフェノール、イソノニルフェノール、イソオクチルフェノール、ｍ−またはｐ−クミルフェノール、クロマンのようなクロマニル化合物などの嵩密度の高い化合物に由来する末端基を導入すると、低温衝撃性がより優れた、芳香族ポリカーボネート、すなわち目的とする本発明のポリカーボネート組成物を得ることができる。
【００３４】
＜無機充填材＞
前記無機充填材は、シリカ、アルミナ、炭酸カルシウム、チタニア、酸化鉄、酸化セリウム、酸化亜鉛、カーボン、金、銀からなる群より選ばれる材料から構成される少なくとも一種の無機充填材であることが好ましい。本発明においては、いずれの無機充填材を用いてもよいが、入手のし易さ、コスト、分散剤の効果の発揮し易さなどを考慮すると、シリカ、アルミナが好ましい。
【００３５】
前記無機充填材は、粉体状、またはゾル状のものから選ばれるが、市販のゾルタイプのものが取り扱い上望ましく、なかでもポリカーボネートとの相溶性を考慮すると、有機溶媒に分散してあるオルガノゾルが望ましい。オルガノゾルを作製するための有機溶媒としては、イソプロピルアルコール、テトラヒドロフラン、メチルエチルケトン、Ｎ，Ｎ−ジメチルホルムアミド、Ｎ−メチルピロリドンなどが好ましい。
【００３６】
前記無機充填材微粒子の製法は特に限定されず、気相法、ゾルゲル法、コロイド沈殿法、溶融金属噴霧酸化法などの、いずれの方法で得られたものでも構わない。
【００３７】
本発明における無機微粒子の形状は特に限定されず、一般的な略球状だけでなく、直方体や板状、繊維のような直線形状、枝分かれした分岐形状、なども用いることができる。
【００３８】
また、前記無機充填材の大きさは、ポリマーナノコンボジットとして目的とする性能を発現させるため、および物性の向上代、分散のし易さ、入手の容易さ、コスト面などから、その長径が５−２００ｎｍであることが望ましい。このように無機充填材の長径を可視光波長下限である３８０ｎｍよりかなり小さくすることで、前記無機充填材による可視光の散乱はほとんどなくなり、透明性を犠牲にすることなく優れた物性を有するポリカーボネート組成物を得ることができる。前記無機充填材の長径は、より好ましくは１００ｎｍ以下である。一方、前記長径が５ｎｍより小さくなると、分散が困難になり、コスト高の結果となる。
【００３９】
なお、前記長径とは、無機充填材の形状が略球状ならその直径、直方体や板状なら最も長い一辺を意味する。
【００４０】
また、前記無機充填材の、ポリカーボネート組成物中における含有量は、灰分として０．２〜６０重量％の範囲であることが好ましい。前記無機充填材の含有量が０．２重量％未満では、前記ポリカーボネート組成物の機械的強度などの諸特性の向上が認められ難くなる。前記無機充填材の含有量が６０重量％を超えると比重の増加が無視できなくなるばかりでなく、衝撃強度の低下も無視できないものとなる。ここで灰分とはポリカーボネート組成物を空気中、６００℃で１２０分灰化させた残渣の重量％である。一般に、ポリマーに無機微粒子を大量に配合すると衝撃強度が減少するが、本発明のポリカーボネート組成物は、上述したように、好ましくは５−２００ｎｍの長径の無機充填材が均一に分散したものとなるので、一般の組成物に比較して衝撃強度の低下は実用上小さいが、６０重量％を超えるとこれが無視できなくなる。前記無機充填材の含有量はより好ましくは２〜３０重量％である。
【００４１】
また、前記無機充填材はその表面に疎水基による処理を施してあっても良い。疎水化処理を施し、表面に疎水基を導入すれば、ポリカーボネートの両モノマーとの相溶性が増大し、前記無機充填材分散剤の使用量を少なくすることができる。前記疎水基としては、アルキル基、アリール基を例示することができる。これらは前記無機充填材の表面において、単独で存在していても良いし、複数以上が組み合わされて存在してもよい。
【００４２】
前記無機充填材の表面に上述した疎水基を形成するためには、所定の表面処理剤を用いて表面処理を行う。前記表面処理剤としては、例えば無機充填材としてシリカを例にすると、シラノール基との反応性に優れる、クロロ基、メトキシ基及びエトキシ基の少なくとも一つを有する有機ケイ素化合物を用いることができる。
【００４３】
これらの表面処理剤としては、アルキルトリクロロシラン、アルキルトリアルコキシシラン、アルキルジアルコキシクロロシラン、ジアルキルアルコキシクロロシラン、トリアルキルクロロシラン、トリアルキルアルコキシシラン、アリールトリクロロシラン、アリールトリアルコキシシラン、ジアリールジクロロシラン、ジアリールジアルコキシシラン、トリアリールクロロシラン、トリアリールアルコキシシランなどを例示することができる。このなかで、入手のしやすさと反応性から、メチルトリメトキシシラン、メチルトリエトキシシラン、ジメチルジメトキシシラン、メチルフェニルジメトキシシラン、フェニルトリメトキシシランが望ましい。
【００４４】
（ポリカーボネート組成物の製造方法）
本発明のポリカーボネート組成物は、例えば溶媒分散法又は溶融重合法を用いて製造することができる。
【００４５】
溶媒分散法によってポリカーボネート組成物を得る場合、上述した芳春族ポリカーボネート、無機充填材、及び無機充填材用分散剤を所定の有機溶媒に溶解して混合溶液を作製し、その後、室温で攪拌混合した後、前記有機溶媒を除去することによって、目的とするポリカーボネート組成物を得ることができる。なお、前記有機溶媒としては、テトラヒドロフラン、クロロホルム、メチレンクロライド、１，４−ジオキサン、１，１，１−トリクロロエタンなどが挙げられるが、溶解性からメチレンクロライドが望ましい。
【００４６】
溶融重合法によってポリカーボネート組成物を得る場合、芳香族ポリカーボネートのモノマーとしてのビスフェノール系芳香族ジオール及びジアリールカーボネート、並びに上述した無機充填材及び向き充填材用分散剤を混合して反応溶液を作製し、次いで、前記反応溶液を例えば減圧下で攪拌しながら室温から２８０℃まで加熱し、重合反応を実行することによって、目的とするポリカーボネート組成物を得ることができる。
【００４７】
（成形体及び部品）
本発明のポリカーボネート組成物は樹脂単体並みの熱時成形性を維持しており、その成形に際しては、大小、曲面形状に応じて、溶融押出成形法、射出成形法、又はブロー成形法を利用することによって所望の成形品に加工することができる。また、ポリカーボネート樹脂が本来的に有する諸特性と、前記無機充填材の均一分散との相乗効果によって、前記ポリカーボネート組成物の機械的強度、耐熱性、耐衝撃性、透明性、寸法安定性を向上させることができるようになるので、前記成形品のこれらの特性をも向上させることができるようになる。
【００４８】
したがって、本発明のポリカーボネート組成物は、上述した特性が要求される成形品、例えば、自動車内装材として計器盤の透明カバーなどに、自動車外装材では窓ガラス（ウィンドウ）やヘッドランプ、サンルーフ及びコンビネーションランプカバー類などに、更には家電や住宅に用いられる透明部材・備品・家具に対して好適に用いることができる。
【実施例】
【００４９】
以下に実施例を挙げるが、本発明はこれに制限されるものではない。
【００５０】
合成例１．
ａ．グラフト鎖用低分子量ポリカーボネートの調製
ａ−１：高分子ポリカーボネート切断法
Ｍ．Ｒ．Ｃｏｒｎ  Ｍ．Ｒ．Ｇａｇｎｅ  Ｍａｃｒｏｍｏｌｅｃｕｌｅｓ  １９９８（３１）４０２３−４０２６記載の方法に準じ、末端源としてジフェニルカーボネートの代わりにビスフェノールＡを用いた。バイエル（株）製ポリカーボネート「マクロロン３１００」２０ｇをテトラヒドロフラン２００ｇに溶解し、末端源としてビスフェノールＡ（関東化学製４，４’−Ｉｓｏｐｒｏｐｙｌｉｄｅｎｅｄｉｐｈｅｎｏｌ）を１．１ｇ、触媒としてカリウムｔ−ブトキシド（アルドリッチ製）を２０ｍｇ加え、マグネチックスターラーを用いて６０℃で５時間攪拌を続けた。
【００５１】
その後、２Ｌのメタノール中に注入して生成したポリカーボネート成分を再沈殿させ、濾紙にて濾過後、１００℃で１０ｍＴｏｒｒ以下の減圧下１２時間乾燥することで低分子量ポリカーボネート１を得た。ＧＰＣ（クロロホルム溶媒、ポリスチレン換算分子量、ポンプ：昭和電工製ＳｈｏｄｅｘＤＳ−４、カラム：ウォーターズ製Ｕｌｔｒａｓｔｙｒａｇｅｌ、検出機：昭和電工製ＳｈｏｄｅｘＲＩ−１０１）にて分子量を測定した結果、数平均分子量は２３００であった。
【００５２】
合成例２．
ａ−２：モル比調節溶融重合法
ビスフェノールＡ（関東化学製）を１３．７ｇ（０．０６ｍｏｌ）、ジフェニルカーボネート（関東化学製）を１０．７ｇ（０．０５ｍｏｌ）、触媒として酸化亜鉛（和光純薬製）を２．５ｍｇ加え、窒素ガス雰囲気下、攪拌翼とスリーワンモーター（ＨＥＩＤＯＮ社製ＢＬ３００Ｒ）により攪拌しながら１６０℃まで加熱した。両モノマー成分の溶融を確認後２３０℃に昇温した。その後、温度を保持したまま３０分かけて内圧３０ｋＰａまで減圧し、２３０℃・３０ｋＰａで１時間攪拌を続けた。続いて、３０分かけて２５０℃・３ｋＰａまで昇温・減圧し、この温度と減圧度で３０分間攪拌した。更に２８０℃・１０Ｐａまで昇温・減圧し、この温度と減圧度で３０分間攪拌した後、窒素ガスにより常圧に戻し、放冷することで低分子量ポリカーボネート２を得た。前記ＧＰＣにて分子量を測定した結果、数平均分子量は１１００であった。
【００５３】
合成例３．
ｂ．グラフトコポリマー分散剤（無機充填材用分散剤）の合成
ｂ−１：前記ａ−１で合成した低分子量ポリカーボネート１を５ｇ、ポリアクリル酸（平均重合度５０００、和光鈍薬製）を５ｇ、溶媒としてシクロペンタノン（日本ゼオン製）を５０ｇ量り取り、窒素ガス雰囲気下、攪拌翼とスリーワンモーター（ＨＥＩＤＯＮ社製ＢＬ３００Ｒ）により攪拌しながら１４０℃まで加熱した。溶媒の還流を確認し、４時間攪拌を続けた。その後、温度を保持したまま３０分かけて内圧１０Ｐａまで減圧し、３時間攪拌を続け、グラフト化を完了させ、目的とするポリアクリル酸−グラフトーポリカーボネート型のグラフトコポリマー分散剤（無機充填材用分散剤）１を得た。この分散剤をピリジン中に溶解して２ｗｔ％溶液としたのち、フェノールフタレインを指示薬として０．１ＮのＫＯＨ溶液にて滴定した結果、原料のポリアクリル酸のＣＯＯＨ基のうち、２２％が置換されていた。
【００５４】
合成例４．
ｂ−２：前記ａ−２で合成した低分子量ポリカーボネート２を５ｇ用いて、合成例３と同様の操作をし、目的とするポリアクリル酸−グラフト−ポリカーボネート型のグラフトコポリマー分散剤（無機充填材用分散剤）１を得た。この分散剤を前記ｂ−１同様に０．１ＮのＫＯＨ溶液にて滴定した結果、原料のポリアクリル酸のＣＯＯＨ基のうち、３７％が置換されていた。
【００５５】
実施例１（溶媒分散法）．
三菱エンジニアリングプラスチック（株）製ポリカーボネート「ノバレックス７０２０ＡＤ２」（数平均分子量８０００）１００ｇをメチレンクロライド３００ｇ中に溶解した後、日産化学工業（株）製「ＩＰＡ−ＳＴ」（イソプロピルアルコール分散シリカゾル、粒径１５ｎｍ、固形分３０％）を３３ｇ、合成例３の無機充填材用分散剤１を０．５ｇ加えて、攪拌翼とスリーワンモーター（ＨＥＩＤＯＮ社製ＢＬ３００Ｒ）により攪拌しながら室温で１時間混合した。その後、１０Ｌのメタノール中に注入してコンボジット成分を再沈殿させ、加圧濾過機にて濾過後、１００℃で１０ｍＴｏｒｒ以下の減圧下１２時間乾燥することでポリカーボネート組成物を得た。
【００５６】
生成物の灰分は９．５ｗｔ％であり、添加したシリカがほぼ全量コンボジット化されていることを確認できた。この組成物は無色でほぼ透明の外観を有し、２ｍｍ厚みに成形した板のＡ光の全光線透過率は８８％、Ｈａｚｅ値は４％であった（村上色彩研究所製ヘイズメーターＨＭ−６５を用いて測定）。結果を表1に示す。
【００５７】
実施例２（溶媒分散法）．
実施例１のポリカーボネート組成物用分散剤１の代わりに合成例４の無機充填材用分散剤２を０．５ｇ加えたほかは、実施例１と同様の操作を行った。得られた組成物は無色でほぼ透明の外観を有し、２ｍｍ厚み板のＡ光の全光線透過率は８９％、Ｈａｚｅ値は３％であった。結果を表1に示す。
【００５８】
実施例３（溶媒分散法）．
実施例１の日産化学工業（株）製「ＩＰＡ・ＳＴ」の代わりに同「ＭＥＫ・ＳＴ」（メチルエチルケトン分散シリカゾル、トリメチルシリル基にて数ａｒｅａ％表面処理品、粒径１５ｎｍ、固形分３０％）を３３ｇ用いたほかは、実施例１と同様の操作を行った。得られた組成物は無色でほぼ透明の外観を有し、２ｍｍ厚み板のＡ光の全光線透過率は８８％、Ｈａｚｅ値は３％であった。結果を表1に示す。
【００５９】
実施例４（溶媒分散法）．
実施例１の日産化学工業（株）製「ＩＰＡ・ＳＴ」の代わりにシーアイ化成（株）製「ナノテックアルミナ−アルコール分散品」（粒径３１ｎｍ、固形分１５％）を２０ｇ用いたほかは、実施例１と同様の操作を行った。得られた組成物は無色でほぼ透明の外観を有し、２ｍｍ厚み板のＡ光の全光線透過率は８３％、Ｈａｚｅ値は７％であった。結果を表1に示す。
【００６０】
実施例５（溶媒分散法）．
実施例１の日産化学工業（株）製「ＩＰＡ−ＳＴ」の代わりにシーアイ化成（株）製「ナノテックチタニア−トルエン分散品」（粒径３０ｎｍ、固形分１５％）を２０ｇ用いたほかは、実施例１と同様の操作を行った。得られた組成物は無色でほぼ透明の外観を有し、２ｍｍ厚み板のＡ光の全光線透過率は８１％、Ｈａｚｅ値は６％であった。結果を表1に示す。
【００６１】
実施例６（溶融重合法）．
ビスフェノールＡ（関東化学製）を５０．４ｇ（２２１ｍｍｏｌ）、ジフェニルカーボネート（関東化学製）を４９．６ｇ（２３２ｍｍｏｌ）、シーアイ化成（株）製「ナノテックシリカーアルコール分散品」（粒径２６ｎｍ、固形分１５％）６６ｇ、合成例４の無機充填材用分散剤２を０．５ｇ、触媒として酸化亜鉛（和光純薬製）を５ｍｇ加え、窒素ガス雰囲気下、攪拌翼とスリーワンモーター（ＨＥＩＤＯＮ社製ＢＬ３００Ｒ）により攪拌しながら１６０℃まで加熱した。両モノマー成分の溶融を確認した後２３０℃に昇温し、この温度で３０分かけて内圧３０ｋＰａまで減圧し、２３０℃・３０ｋＰａで１時間攪拌を続けた。
【００６２】
続いて、３０分かけて２５０℃・３ｋＰａまで昇温・減圧し、この温度と減圧度で３０分間攪拌した。更に２８０℃・１０Ｐａまで昇温・減圧し、この温度と減圧度で３０分間攪拌した後、窒素ガスにより常圧に戻し、放冷した。得られたポリカーボネート組成物は淡黄色でほぼ透明の外観を有し、２ｍｍ厚み板のＡ光の全光線透過率は８５％、Ｈａｚｅ値は６％であった。結果を表1に示す。
【００６３】
実施例７（溶融重合法）．
実施例６のシーアイ化成製「ナノテックシリカーアルコール分散品」の代わりに（株）フジミインコーポレーテッド製「ＣＯＭＰＯＬ２０」（水分散シリカゾル、粒径１５ｎｍ、固形分４０％）を１０ｇ用い、相溶性向上剤としてエチレングリコール（関東化学製）を１０ｇ加えたほかは、実施例６と同様の操作を行った。得られた組成物は無色でほぼ透明の外観を有し、２ｍｍ厚み板のＡ光の全光線透過率は８７％、Ｈａｚｅ値は４％であった。結果を表1に示す。
【００６４】
実施例８〜１５（溶液重合法）．
実施例６のシーアイ化成（株）製「ナノテックシリカーアルコール分散品」の代わりにそれぞれ下記の無機充填材及び添加量にて、実施例６と同様の操作を行った。それぞれの実施例における全光線透過率及びＨａｚｅ値を表1に示す。
【００６５】
実施例８：水酸化アルミ−昭和電工（株）製「ハイジライトＨ４２ＭＪ」０．５ｇ
実施例９：炭酸カルシウム−丸尾カルシウム（株）製「カルファイン５００」１ｇ
実施例ｌ０：酸化鉄−シーアイ化成（株）製「ナノテック酸化鉄」３ｇ
実施例ｌｌ：酸化セリウム−シーアイ化成（株）製「ナノテック酸化セリウムトルエン  
分散品」３０ｇ
実施例１２：酸化亜鉛−シーアイ化成（株）製「ナノテック酸化亜鉛キシレン分散品」
５０ｇ
実施例１３：カーボン−フロンティアカーボン（株）製「ナノムブラック」２ｇ
実施例１４：金−田中貴金属工業（株）「金クエン酸コロイド溶液」１００ｇ
実施例１５：銀−日本ペイント（株）「銀コロイドペースト」２０ｇ
【００６６】
比較例１（溶媒分散法）．
実施例１において、無機充填材用分散剤１を用いずに、同様の操作を行ってポリカーボネート組成物を得た。得られた組成物は黄褐色で曇っており、２ｍｍ厚み板のＡ光の全光線透過率は５６％、Ｈａｚｅ値は４４％と高い値であった。結果を表1に示す。
【００６７】
比較例２〜５（溶媒分散法）．
実施例２〜５において、無機充填材用分散剤１あるいは２を用いずに、同様の操作を行ってポリカーボネート組成物を得た。結果を表1に示す。
【００６８】
比較例６〜１５（溶液重合法）．
実施例６〜１５において、無機充填材用分散剤２を用いずに、同様の操作を行ってポリカーボネート組成物を得た。結果を表1に示す。
【００６９】
また実施例１〜１５、比較例１〜５の組成物についてＡＳＴＭ  Ｄ−７９０に基づいて曲げ弾性率を測定した。結果を表１に示す。
【００７０】
【表１】
2006160879.tif 000002
【００７１】
表１から明らかなように、本発明に従って、芳香族ポリカーボネートに対して本発明の無機充填材用分散剤とともに所定の無機充填材を配合して得たポリカーボネート組成物は、前記無機充填材用分散剤を配合することなく、所定の無機充填材のみを配合させて得たポリカーボネート組成物に比較して、全光線透過率が高く、Ｈａｚｅ値が低いことがわかる。すなわち、本発明のポリカーボネート組成物は高い透明性を有することが分かる。
【００７２】
以上、具体例を挙げながら本発明を詳細に説明してきたが、本発明は上記内容に限定されるものではなく、本発明の範疇を逸脱しない限りにおいてあらゆる変形や変更が可能である。
【００７３】
例えば、本発明の樹脂組成物は、必要に応じて、酸化防止剤及び熱安定剤（例えば、ヒンダードフェノール、ヒドロキノン、チオエーテル、ホスファイト類及びこれらの置換体及びその組み合わせを含む）、紫外線吸収剤（例えばレゾルシノール、サリシレート、ベンゾトリアゾール、ベンゾフェノン等）、滑剤、離型剤（例えばシリコン樹脂、モンタン酸及びその塩、ステアリン酸及びその塩、ステアリルアルコール、ステアリルアミド等）、染料（例えばニトロシン等）、顔科（例えば硫化カドミウム、フタロシアニン等）を含む着色剤、添加剤添着液（例えばシリコンオイル等）、及び結晶核剤（例えばタルク、カオリン等）などを単独又は適宜組み合わせて添加することができる。
【００７４】
具体的には、熱安定性を向上させるため、イルガノックス１０１０、１０７６（チバガイギー社製）等のヒンダードフェノール類、スミライザーＧＳ、ＧＭ（住友化学社製）に代表される部分アクリル化多価フェノール類、イルガフオス１６８（チバガイギー社製）等のホスファイト類に代表される燐化合物などの熱安定剤を適量加えてもよい。